(57)【要約】【課題】溶接不良の発生を抑制し、高率放電特性の向上に貢献する集電リード、この集電リードを含むアルカリ二次電池及びこのアルカリ二次電池の製造方法を提供する。【解決手段】ニッケル水素二次電池１に組み込まれる集電リード３４は、矩形状の頂壁部３６と、頂壁部３６の両側縁３８、４０から延びる一対の側壁部４２、４４と、側壁部４２、４４につながり、頂壁部３６と相対する位置に位置付けられる脚部５０、５２と、を含み、頂壁部３６は、外側に突出する湾曲形状をなしているとともに、複数の頂壁側突起部５６を有しており、脚部５０、５２は、外側に突出する湾曲形状をなしているとともに、複数の脚部側突起部５８を有しており、頂壁側突起部５６は、頂壁部３６における湾曲形状の頂点部分３６ａよりも突出しており、脚部側突起部５８は、脚部５０、５２における湾曲形状の頂点部分５３よりも突出している。【選択図】図４
2018055812.tif 000002
【特許請求の範囲】
【請求項１】
矩形状の頂壁部と、前記頂壁部の両側縁から延びる一対の側壁部と、前記側壁部につながり、前記頂壁部と相対する位置に位置付けられる底壁部と、を含み、
前記頂壁部は、外側に突出する湾曲形状をなしているとともに、複数の頂壁側突起部を有しており、
前記底壁部は、外側に突出する湾曲形状をなしているとともに、複数の底壁側突起部を有しており、
前記頂壁側突起部は、前記頂壁部における湾曲形状の頂点部分よりも突出しており、
前記底壁側突起部は、前記底壁部における湾曲形状の頂点部分よりも突出している、
集電リード。
【請求項２】
請求項１に記載の集電リードを準備する集電リード準備工程と、
正極及び負極がセパレータを介して重ね合わされ渦巻き状に巻回されてなる電極群を準備する電極群準備工程と、
前記電極群を外装缶に収容し、前記電極群の正極集電体の上に前記集電リードを載置し、前記集電リードの上に正極端子を含む封口体を載置するセッティング工程と、
前記正極集電体、前記集電リード及び前記封口体を抵抗スポット溶接する溶接工程と、
前記封口体を前記外装缶にかしめ加工して取り付け、前記外装缶を封口する封口工程と、
を備えており、
前記溶接工程及び前記封口工程により、前記集電リードを圧縮し、前記頂壁部及び前記底壁部を平坦状にする、アルカリ二次電池の製造方法。
【請求項３】
請求項２に記載のアルカリ二次電池の製造方法により製造されたアルカリ二次電池であって、
負極端子を含む有底円筒状の外装缶と、
正極端子を含み、前記外装缶の上端開口を封止している封口体と、
正極及び負極がセパレータを介して重ね合わされ渦巻き状に巻回されてなり、前記外装缶内にアルカリ電解液とともに収容されている円柱状の電極群と、
前記電極群の一端面から突出した前記正極の端縁部に接続されている正極集電体と、
前記正極集電体と前記封口体とを接続する集電リードと、を備え、
前記集電リードは、平面視形状が矩形状の頂壁部と、前記頂壁部の両側縁から延びる一対の側壁部と、前記側壁部につながり、前記頂壁部と相対する位置に位置付けられる底壁部と、を含み、
前記頂壁部は、平坦状をなし、複数の溶接部により前記封口体に接続されており、
前記底壁部は、平坦状をなし、複数の溶接部により前記正極集電体に接続されている、
アルカリ二次電池。
【発明の詳細な説明】
【技術分野】
【０００１】
本発明は、集電リード、この集電リードを含むアルカリ二次電池の製造方法及びこの製造方法により製造したアルカリ二次電池に関する。
【背景技術】
【０００２】
アルカリ二次電池においては、用途が拡大し、高率で充放電が行えるタイプの電池が開発されている。このような電池としては、例えば、以下に示すような円筒形アルカリ二次電池が知られている。
【０００３】
当該円筒形アルカリ二次電池は、電極群が有底円筒形状の外装缶にアルカリ電解液とともに収容され、外装缶の開口部が正極端子を含む封口体により密閉されることにより形成される。
【０００４】
上記した電極群は、セパレータを間に挟んだ状態で重ね合わされた正極及び負極が渦巻き状に巻回されて形成され、全体としてほぼ円柱形状をなしている。ここで、正極及び負極は、巻回作業に際し、互いに、電極群の軸線に沿う方向に僅かにずれた状態となるように配置されるとともに、これら正極及び負極の間には、所定サイズのセパレータが所定位置に配置される。そして、この状態で、正極、セパレータ及び負極は巻回される。その結果、電極群の一端面側から正極の端縁部が渦巻き状に突出し、電極群の他端面側から負極の端縁部が渦巻き状に突出する。
【０００５】
突出した正極端縁部には正極集電体が溶接され、突出した負極端縁部には負極集電体が溶接される。これにより、正極集電体は正極と広い範囲で電気的に接続され、負極集電体は負極と広い範囲で電気的に接続されるので、集電効率が高められる。その結果、当該電池においては高率充放電が可能となる。
【０００６】
この円筒形アルカリ二次電池の組み立ての手順としては、例えば、まず、外装缶内に電極群を挿入し、外装缶の底壁内面と負極集電体とが溶接される。これにより、負極端子を兼ねる外装缶と負極とが電気的に接続された状態となる。次いで、正極集電体の所定位置に、金属製の薄板からなる正極タブの一端が溶接される。更に、正極タブの他端が封口体の所定位置に溶接される。これにより、正極端子と正極とが電気的に接続された状態となる。その後、封口体が外装缶の上端開口部に絶縁ガスケットを介在させた状態で装着され、外装缶の上端開口部がかしめ加工されることにより、当該外装缶が密閉される。これにより円筒形アルカリ二次電池が形成される。
【０００７】
上記したような正極タブは、封口体への溶接をし易くするために、比較的長めのものが用いられる。また、封口体が外装缶の上端開口部に装着されたとき、正極タブは、外装缶内で封口体と電極群との間に屈曲するようにして収容される。このため、正極タブは、屈曲し易いように比較的薄いものが用いられる。
【０００８】
ところで、近年、アルカリ二次電池には、より高性能化が望まれており、特に、大電流を効率良く出力できるように高率放電特性をより向上させることが望まれている。
【０００９】
高率放電特性を向上させるためには、電池の内部抵抗をなるべく低くする必要がある。しかしながら、上記したような薄くて長い帯状の正極タブを用いた場合、この正極タブの比抵抗が高く、正極タブが電池の内部抵抗を高める原因となっている。
【００１０】
そこで、電池の内部抵抗をより低くし、高率放電特性に優れる電池を得るために、従来よりも通電経路を短縮する検討が種々試みられている。このような通電経路を短縮するための対策がとられた電池としては、例えば、特許文献１に示されるような電池が知られている。
【００１１】
特許文献１に代表される電池においては、正極タブに代えて集電リードが用いられる。この集電リードは、従来の正極タブに比べて厚さが厚い金属製の板材を、正極集電体と封口体との間を最短でつなぐような形状に加工することにより形成される。このような集電リードを正極集電体と封口体との間に介在させ、正極集電体、集電リード及び封口体を抵抗スポット溶接することで接続する。これにより、通電経路を短縮できるとともに通電経路を太くできるので、電池の内部抵抗は低減する。
【００１２】
ここで、集電リードについては、色々な形状のものがあり、例えば、図７に示すような、断面形状が扁平な筒状の集電リード１００が挙げられる。この集電リード１００は、封口体１０２と、正極集電体１０４との間に配設される。集電リード１００は、封口体１０２側に位置付けられる平坦状の頂壁部１０６と、頂壁部１０６の所定の側縁１０８、１１０から延びる側壁部１１２、１１４と、側壁部１１２、１１４における頂壁部１０６とは反対側の端縁１１６、１１８から延び、正極集電体１０４側に位置付けられる平坦状の底壁部１２０とを有している。また、頂壁部１０６の外面の所定位置には、複数の頂壁側突起部１２４が設けられており、底壁部１２０の外面の所定位置には、複数の底壁側突起部１２６が設けられている。
【００１３】
ここで、集電リード１００は、抵抗スポット溶接や封口体のかしめ加工の際、正極集電体やその下の電極群に過剰な応力がかからないようにするため、優先的に潰れるように予め設計されている。例えば、側縁１０８、１１０や端縁１１６、１１８の角を排除し、ラウンド形状としている。これにより、集電リード１００の可撓性が向上し、集電リード１００は、封口体１０２や正極集電体１０４よりも変形し易くなっている。
【００１４】
電池の製造過程において、正極集電体１０４が溶接された電極群が外装缶内に挿入され、この電極群の正極集電体１０４の上に、集電リード１００が載置され、この集電リード１００の上に封口体１０２が載置される。このとき、集電リード１００は、頂壁部１０６の頂壁側突起部１２４が封口体１０２に接触し、底壁部１２０の底壁側突起部１２６が正極集電体１０４に接触する。そして、封口体１０２、集電リード１００及び正極集電体１０４が抵抗スポット溶接される際、頂壁側突起部１２４及び底壁側突起部１２６に溶接電流が集中し、これら頂壁側突起部１２４及び底壁側突起部１２６を含む周囲が溶融し、溶接部が形成される。これにより、封口体１０２、集電リード１００及び正極集電体１０４が接続される。その後、封口体１０２は、外装缶の開口縁をかしめ加工することにより、外装缶の開口に取り付けられる。
【００１５】
抵抗スポット溶接の際、あるいは、封口体のかしめ加工の際、電池の軸線方向に沿う方向に応力が加えられ、封口体１０２、集電リード１００、正極集電体１０４及び電極群は圧迫される。このとき、上記したように、集電リード１００が優先的に潰れて応力を緩和するように可撓性を高められているので、正極集電体が必要以上に電極群を圧迫せず、内部短絡の発生を抑制することができる。
【先行技術文献】
【特許文献】
【００１６】
【特許文献１】特許第３５４７９３１号公報
【発明の概要】
【発明が解決しようとする課題】
【００１７】
ところで、抵抗スポット溶接の際の加圧工程、あるいは、封口体のかしめ加工の際に、集電リード１００に過剰な圧縮応力が加わり、集電リード１００の潰れの度合いが大きくなることがある。具体的には、図７（ｂ）に示すように、集電リード１００の側縁１０８、１１０や端縁１１６、１１８といったエッジ部の付近に矢印Ｇ及び矢印Ｈ方向に働く過剰な圧縮応力が加わると、集電リード１００には、矢印Ｉ、Ｊ、Ｍ、Ｎに示すような方向に力が加わり、頂壁部１０６及び底壁部１２０の中央部が内側に弓なりに曲がるような変形が起こることが確認される。矢印Ｉ、Ｊ、Ｍ、Ｎに示すような方向の力は、溶接部に対し剪断応力として働くので、この変形にともない溶接部に亀裂が生じ、溶接が外れて溶接不良が発生するおそれがある。
【００１８】
このように溶接不良が起こると、通電経路が細くなり、電池の内部抵抗が増加する。その結果、電池の高率放電特性が阻害される。
【００１９】
本発明は、上記の事情に基づいてなされたものであり、その目的とするところは、溶接不良の発生を抑制し、高率放電特性の向上に貢献する集電リード、この集電リードを含むアルカリ二次電池及びこのアルカリ二次電池の製造方法を提供することにある。
【課題を解決するための手段】
【００２０】
上記目的を達成するために、本発明によれば、矩形状の頂壁部と、前記頂壁部の両側縁から延びる一対の側壁部と、前記側壁部につながり、前記頂壁部と相対する位置に位置付けられる底壁部と、を含み、前記頂壁部は、外側に突出する湾曲形状をなしているとともに、複数の頂壁側突起部を有しており、前記底壁部は、外側に突出する湾曲形状をなしているとともに、複数の底壁側突起部を有しており、前記頂壁側突起部は、前記頂壁部における湾曲形状の頂点部分よりも突出しており、前記底壁側突起部は、前記底壁部における湾曲形状の頂点部分よりも突出している、集電リードが提供される。
【００２１】
また、本発明によれば、上記した集電リードを準備する集電リード準備工程と、正極及び負極がセパレータを介して重ね合わされ渦巻き状に巻回されてなる電極群を準備する電極群準備工程と、前記電極群を外装缶に収容し、前記電極群の正極集電体の上に前記集電リードを載置し、前記集電リードの上に正極端子を含む封口体を載置するセッティング工程と、前記正極集電体、前記集電リード及び前記封口体を抵抗スポット溶接する溶接工程と、前記封口体を前記外装缶にかしめ加工して取り付け、前記外装缶を封口する封口工程と、を備えており、前記溶接工程及び前記封口工程により、前記集電リードを圧縮し、前記頂壁部及び前記底壁部を平坦状にする、アルカリ二次電池の製造方法が提供される。
【００２２】
更に、本発明によれば、上記したアルカリ二次電池の製造方法により製造されたアルカリ二次電池であって、負極端子を含む有底円筒状の外装缶と、正極端子を含み、前記外装缶の上端開口を封止している封口体と、正極及び負極がセパレータを介して重ね合わされ渦巻き状に巻回されてなり、前記外装缶内にアルカリ電解液とともに収容されている円柱状の電極群と、前記電極群の一端面から突出した前記正極の端縁部に接続されている正極集電体と、前記正極集電体と前記封口体とを接続する集電リードと、を備え、前記集電リードは、平面視形状が矩形状の頂壁部と、前記頂壁部の両側縁から延びる一対の側壁部と、前記側壁部につながり、前記頂壁部と相対する位置に位置付けられる底壁部と、を含み、前記頂壁部は、平坦状をなし、複数の溶接部により前記封口体に接続されており、前記底壁部は、平坦状をなし、複数の溶接部により前記正極集電体に接続されている、アルカリ二次電池が提供される。
【発明の効果】
【００２３】
本発明によれば、溶接不良の発生を抑制し、高率放電特性の向上に貢献する集電リードを提供することができる。
【図面の簡単な説明】
【００２４】
【図１】本発明に係る円筒形のニッケル水素二次電池を示した部分断面図である。
【図２】正極集電体を示した平面図である。
【図３】集電リードを示した斜視図である。
【図４】図３におけるIV−IV線に沿った断面図である。
【図５】集電リードの中間製品を示した平面図である。
【図６】本発明に係る集電リードの変形の過程を示した概略図である。
【図７】従来の集電リードの変形の過程を示した概略図である。
【発明を実施するための形態】
【００２５】
以下、本発明に係る集電リードを含むアルカリ二次電池について、図面を参照して説明する。
【００２６】
本発明が適用される一実施形態のアルカリ二次電池として、図１に示すＡＡサイズの円筒形のニッケル水素二次電池（以下、電池という）１を例に説明する。
【００２７】
電池１は、上端が開口した有底円筒形状をなす外装缶２を備え、外装缶２は導電性を有し、その底壁は負極端子として機能する。外装缶２の中には、所定量のアルカリ電解液（図示せず）とともに電極群４が収容されている。
【００２８】
図１に示すように、外装缶２の開口３は封口体１４によって閉塞されている。封口体１４は、導電性を有する円板形状の蓋板１６、この蓋板１６の上に配設された弁体２０及び正極端子２２を含んでいる。蓋板１６の外周部には、この蓋板１６を囲むようにリング形状の絶縁ガスケット１８が配置され、絶縁ガスケット１８及び蓋板１６は外装缶２の開口縁１７をかしめ加工することにより外装缶２の開口縁１７に固定されている。即ち、蓋板１６及び絶縁ガスケット１８は互いに協働して外装缶２の開口３を封止している。ここで、蓋板１６は、中央に中央貫通孔１９を有し、そして、蓋板１６の外面上には、中央貫通孔１９を閉塞するようにゴム製の弁体２０が配置されている。更に、蓋板１６の外面上には弁体２０を覆うようにフランジ付きの円筒形状の正極端子２２が電気的に接続されている。この正極端子２０は弁体１８を蓋板１６に向けて押圧している。また、この正極端子２２は、側面にガス抜き孔２３を有している。
【００２９】
通常時、中央貫通孔１９は弁体２０によって気密に閉じられている。一方、外装缶２内にガスが発生し、その内圧が高まれば、弁体２０は内圧によって圧縮され、中央貫通孔１９が開かれる。その結果、外装缶２内から中央貫通孔１９及び正極端子２２のガス抜き孔２３を介して外部にガスが放出される。つまり、中央貫通孔１９、弁体２０及び正極端子２２のガス抜き孔２３は電池１のための安全弁を形成している。
【００３０】
電極群４は、それぞれ帯状の正極６、負極８及びセパレータ１０からなり、これらは正極６と負極８との間にセパレータ１０が挟み込まれた状態で渦巻状に巻回されている。即ち、セパレータ１０を介して正極６及び負極８が互いに重ね合わされている。このような電極群４は、全体としては円柱状をなしている。
【００３１】
この電極群４においては、一方の端面から正極６の端縁部が渦巻状に露出しており、他方の端面から負極８の端縁部が渦巻状に露出している。ここで、露出している正極６の端縁部を正極接続端縁部３２とし、露出している負極８の端縁部を負極接続端縁部（図示せず）とする。これら露出している正極接続端縁部３２及び負極接続端縁部には、後述する正極集電体２８及び負極集電体（図示せず）がそれぞれ溶接される。
【００３２】
負極８は、帯状をなす導電性の負極芯体を有し、この負極芯体に負極合剤が保持されている。
【００３３】
負極芯体は、その厚さ方向に貫通する貫通孔(図示せず)が多数分布されている帯状の金属材からなる。このような負極芯体としては、例えば、パンチングメタルシートを用いることができる。
【００３４】
負極合剤は、負極芯体の貫通孔内に充填されるばかりでなく、負極芯体の両面上にも層状にして保持されている。
【００３５】
負極合剤は、水素吸蔵合金の粒子、導電材、結着剤等を含む。ここで、水素吸蔵合金は、負極活物質である水素を吸蔵及び放出可能な合金であり、ニッケル水素二次電池に一般的に用いられている水素吸蔵合金が好適に用いられる。上記した結着剤は水素吸蔵合金の粒子及び導電材を互いに結着させると同時に負極合剤を負極芯体に結着させる働きをなす。ここで、導電材及び結着剤としては、ニッケル水素二次電池に一般的に用いられているものが好適に用いられる。
【００３６】
負極８は、例えば、以下のようにして製造することができる。
【００３７】
まず、水素吸蔵合金粒子からなる水素吸蔵合金粉末、導電材、結着剤及び水を混練して負極合剤のペーストを調製する。得られた負極合剤のペーストは負極芯体に塗着され、乾燥させられる。乾燥後、水素吸蔵合金粒子等を含む負極合剤が付着した負極芯体はロール圧延及び裁断が施され、負極の中間製品が得られる。この負極の中間製品は、全体として長方形状をなしている。そして、この負極の中間製品における負極接続端縁部となるべき所定の端縁部については、負極合剤の除去が行われる。これにより、所定の端縁部は、負極芯体がむき出しの状態とされた負極接続端縁部となる。このようにして、負極接続端縁部を有する負極８が得られる。ここで、負極合剤の除去方法としては、特に限定はされないが、例えば、超音波振動を与えることにより除去することが好適に行われる。なお、負極接続端縁部以外の領域には、負極合剤が保持されたままの状態である。
【００３８】
次に、正極６について説明する。
【００３９】
正極６は、多孔質構造をなし多数の空孔を有する導電性の正極基材と、前記した空孔内及び正極基材の表面に保持された正極合剤とを含む。
【００４０】
正極基材としては、例えば、発泡ニッケル（ニッケルフォーム）を用いることができる。
【００４１】
正極合剤は、正極活物質粒子としての水酸化ニッケル粒子、導電材としてのコバルト化合物、結着剤等を含んでいる。上記した結着剤は、水酸化ニッケル粒子及び導電材を互いに結着させると同時に正極合剤を正極基材に結着させる働きをなす。ここで、結着剤としては、ニッケル水素二次電池に一般的に用いられているものが好適に用いられる。
【００４２】
正極６は、例えば、以下のようにして製造することができる。
【００４３】
まず、正極活物質粒子からなる正極活物質粉末、導電材、水及び結着剤を含む正極合剤スラリーを調製する。得られた正極合剤スラリーは、例えばニッケルフォームに充填され、乾燥させられる。乾燥後、水酸化ニッケル粒子等が充填されたニッケルフォームは、ロール圧延されてから所定形状に裁断され、正極の中間製品が得られる。この正極の中間製品は、全体として長方形状をなしている。そして、この正極の中間製品における正極接続端縁部３２となるべき所定の端縁部については、正極合剤の除去が行われ、正極基材がむき出しの状態とされる。次いで、正極合剤が除去された端縁部は、正極の中間製品の厚さ方向に圧縮加工され正極接続端縁部３２となる。このように圧縮加工されることにより、正極基材は、稠密な状態となるので、この正極接続端縁部３２は溶接がし易い状態となる。このようにして、正極接続端縁部３２を有する正極６が得られる。ここで、正極合剤の除去方法としては、特に限定はされないが、例えば、超音波振動を与えることにより除去することが好適に行われる。なお、正極接続端縁部３２以外の領域には、正極合剤が充填されたままの状態である。
【００４４】
次に、セパレータ１０としては、例えば、ポリアミド繊維製不織布に親水性官能基を付与したもの、あるいは、ポリエチレンやポリプロピレンなどのポリオレフィン繊維製不織布に親水性官能基を付与したものを用いることができる。
【００４５】
以上のようにして製造された正極６及び負極８は、上記したセパレータ１０を介在させた状態で、渦巻き状に巻回され、これにより電極群４が形成される。詳しくは、巻回の際、正極６及び負極８は、互いに、電極群４の軸線方向に沿う方向に僅かにずれた状態となるように配置されるとともに、これら正極６及び負極８の間には、所定サイズのセパレータ１０が所定位置に配置され、この状態で巻回作業が行われる。その結果、円柱状の電極群４が得られる。得られた電極群４の態様としては、電極群４の一端側においては、正極６の正極接続端縁部３２が、セパレータ１０を介して隣り合っている負極８よりも突出した状態となっており、電極群４の他端側においては、負極８の負極接続端縁部が、セパレータ１０を介して隣り合っている正極６よりも突出した状態となっている。
【００４６】
なお、電極群４は、上記した正極６、負極８及びセパレータ１０が、所定の外径寸法を有する巻芯により巻回されて形成され、巻回作業後は、この巻芯が抜き取られるので、電極群４の中央には貫通孔９が形成されている。
【００４７】
以上のような電極群４においては、一端側に正極集電体２８が接続され、他端側に負極集電体が接続される。
【００４８】
まず、負極集電体については、特に限定されるものではなく、例えば、従来から用いられている円板形状の金属板を用いることが好ましい。準備した負極集電体は、電極群４の他端側の負極接続端縁部に溶接される。
【００４９】
次に、正極集電体２８について説明する。
【００５０】
正極集電体２８は、導電性材料からなる板状体であり、平面視形状は特に限定されるものではなく、円板形状、多角形状等任意の形状のものを採用することができる。また、正極集電体２８の大きさは、電極群４の外径寸法よりも小さく、且つ、電極群４の一端側から突出している正極６の正極接続端縁部３２の全体をカバーできる大きさに設定される。
【００５１】
本実施形態においては、図２に示すように、平面視形状が十角形状の板材が用いられる。詳しくは、正極集電体２８は、全体として十角形状のＮｉめっき鋼製の薄板であり、中央に円形の中央貫通孔２９と、この中央貫通孔２９を囲むように放射状に延びる６個のスリット３０とを含んでいる。スリット３０は、打ち抜き加工で形成し、スリット３０のエッジの部分に下方（電極群４側）へ延びる突起（バリ）を生じさせることが好ましい。
【００５２】
電池１においては、図１に示すように、正極集電体２８と封口体１４との間に集電リード３４が介在し、この集電リード３４が、電極群４の正極６に接続されている正極集電体２８と、正極端子２２を有する封口体１４とを電気的に接続する。
【００５３】
集電リード３４は、例えば、図３に示すように、封口体１４と接続される頂壁部３６と、頂壁部３６の所定の側縁３８、４０から延びる一対の側壁部４２、４４と、側壁部４２、４４における頂壁部３６とは反対側の端縁４６、４８から延び、正極集電体２８と接続される底壁部としての脚部５０、５２とを有している。
【００５４】
頂壁部３６は、平面視形状がほぼ矩形状をなし、その中央に円形の貫通孔５４が設けられている。この貫通孔５４は、集電リード３４が封口体１４に接続された際に、蓋板１６の中央貫通孔１９と相対する位置に位置付けられる。この頂壁部３６の断面形状は、図４に示すように、全体として外側に突出するような湾曲形状をなしている。この湾曲形状の頂点部分３６ａは、頂壁部３６のほぼ中央に位置付けられている。
【００５５】
また、頂壁部３６の外周面には、図３から明らかなように、貫通孔５４の周囲に溶接点となる頂壁側突起部５６が４個設けられている。そして、これら頂壁側突起部５６は、湾曲形状の頂点部分３６ａよりも突出している。つまり、図４に示すように、右側の頂壁側突起部５６の先端５６ａと、左側の頂壁側突起部５６の先端５６ａと結んだ仮想線Ｌ１が、頂壁部３６の頂点部分３６ａよりも外側に位置付けられている。
【００５６】
側壁部４２、４４は、上記したように、頂壁部３６の両側縁３８、４０から延びており、側壁部４２、４４の端縁４６、４８には、脚部５０、５２がそれぞれ延びている。これら両側縁３８、４０及び端縁４６、４８は、図４に示すように、角が排除され、ラウンド形状となっている。このため、側壁部４２、４４は、全体的に断面形状が外側に膨らむ湾曲形状をなしている。
【００５７】
脚部５０、５２は、頂壁部３６と対向する位置に位置付けられている。また、脚部５０、５２は、図３に示すように、側壁部４２、４４の長手方向に沿う方向に延びる延出部５０ａ、５０ｂ、５２ａ、５２ｂを有している。これら延出部５０ａ、５０ｂ、５２ａ、５２ｂが頂壁部３６と対向する位置から外側に延びていることにより、集電リード３４が正極集電体２８に接続された際に集電リード３４の安定性を高める働きをする。これら延出部５０ａ、５０ｂ、５２ａ、５２ｂを含め脚部５０、５２の全体としての断面形状は、図４に示すように、外側に突出するような湾曲形状をなしている。ここで、脚部５０の先端と、脚部５２の先端とを延長してつないだ形状を仮想線５１で示す。この仮想線５１により仮想される、脚部５０、５２の湾曲形状の頂点部分５３は、脚部５０、５２のほぼ中央に位置付けられている。
【００５８】
また、これら延出部５０ａ、５０ｂ、５２ａ、５２ｂの外周面には、溶接点となる脚部側突起部５８が設けられている（図４参照）。そして、これら脚部側突起部５８は、湾曲形状の頂点部分５３よりも突出している。つまり、図４に示すように、右側の脚部側突起部５８の先端５８ａと、左側の脚部側突起部５８の先端５８ａと結んだ仮想線Ｌ２が、脚部５０、５２の頂点部分５３よりも外側に位置付けられている。
【００５９】
ここで、頂壁側突起部５６及び脚部側突起部５８は、例えば、プレス加工により形成される。なお、図３における参照符号６０は、脚部５０、５２に脚部側突起部５８を設ける際に突起部５８の裏側に生じた凹部を示す。
【００６０】
また、頂壁側突起部５６は、頂点部分３６ａに近い部分に形成することが好ましく、脚部側突起部５８は、頂点部分５３に近い部分に形成することが好ましい。このようにすることにより、頂壁側突起部５６及び脚部側突起部５８が、頂点部分３６ａ及び頂点部分５３よりもそれぞれ突出した状態を作りやすい。
【００６１】
この集電リード３４は、例えば、以下のようにして製造することができる。
【００６２】
まず、金属製の薄板を加工することにより、図５に示すような、平面視形状がほぼＨ形の薄板からなる集電リードの中間製品６２を準備する。なお、この薄板は、従来の正極タブに比べて十分厚い。この中間製品６２において、両側部に位置付けられた長尺部分が、脚部５０、５２となる脚部予定領域７０、７２である。脚部予定領域７０、７２の内側に連なる領域は、側壁部４２、４４となる側壁部予定領域７４、７６である。そして、側壁部予定領域７４と側壁部予定領域７６との間に挟まれた領域が、頂壁部３６となる頂壁部予定領域７８である。
【００６３】
更にこの中間製品６２には、打ち抜き加工により、頂壁予定領域７８の中央に貫通孔５４が穿設される。
【００６４】
次いで、貫通孔５４の周囲の所定位置及び脚部予定領域７０、７２の両端部の所定位置に、プレス加工により、頂壁側突起部５６及び脚部側突起部５８を設ける。
【００６５】
その後、仮想線８０、８２、８４、８６の部分を折り曲げて、両側縁３８、４０及び端縁４６、４８となる部分をラウンド形状にするとともに、頂壁部予定領域７８及び脚部予定領域７０、７２を湾曲形状となるように曲げ加工することにより、図３に示すような集電リード３４を形成する。
【００６６】
なお、本実施形態では、脚部５０と、脚部５２との間に間隙を設け、底壁部を二つに分けているが、本発明は、この態様に限定されるものではなく、脚部５０と、脚部５２とを連結し、これら脚部５０及び脚部５２が一体化された一つの底壁部としても構わない。
【００６７】
次に、電池１の製造方法について説明する。
【００６８】
まず、上記のようにして製造した集電リード３４を準備するとともに、上記したような電極群４を準備する。
【００６９】
そして、電極群４の他端側に負極集電体を接続した後、当該電極群４を外装缶の中に収容する。そして、外装缶の底壁に負極集電体を抵抗スポット溶接する。
【００７０】
次いで、外装缶２内にアルカリ電解液を所定量注入する。外装缶２内に注入されたアルカリ電解液は、電極群４に保持され、その大部分はセパレータ１０に保持される。このアルカリ電解液は、正極６と負極８との間での充放電の際の電気化学反応（充放電反応）を進行させる。このアルカリ電解液としては、ＫＯＨ、ＮａＯＨ及びＬｉＯＨのうちの少なくとも一種を溶質として含むアルカリ電解液を用いることが好ましい。
【００７１】
次いで、電極群４の一端側に正極集電体２８を載置し、更に、正極集電体２８の上に集電リード３４を載置する。この状態で、外装缶４の上端開口部に絶縁ガスケット１８を介して封口体１４を配置する。
【００７２】
ここで、集電リード３４においては、頂壁側突起部５６が、頂壁部３６の湾曲形状の頂点部分３６ａよりも突出しており、脚部側突起部５８が、脚部５０、５２の間に仮想される湾曲形状の頂点部分５３よりも突出している。このため、変形前の集電リード３４を概略的に示した図６（ａ）から明らかなように、頂壁側突起部５６と封口体１４とが接触し、脚部側突起部５８と正極集電体２８とが接触している。
【００７３】
その後、電池１の正極端子２２と負極端子との間に加圧しながら電流を流し、抵抗スポット溶接を行う。これにより、正極６の正極接続端縁部３２と正極集電体２８とが溶接され、正極集電体２８と集電リード３４の脚部５０、５２とが溶接され、集電リード３４の頂壁部３６と封口体１４の蓋板１６とが溶接される。
【００７４】
その後、外装缶２の開口縁１７をかしめ加工することにより、外装缶２の開口３を封止する。
【００７５】
ここで、上記したような正極集電体２８においては、スリット３０のエッジの部分の突起（バリ）が正極６の正極接続端縁部３２に当接するように配置される。そして、抵抗スポット溶接が行われるとき、当該突起（バリ）の部分に溶接電流が集中し、突起（バリ）の部分の一部が溶融して溶接点となり、正極集電体２８と正極６の正極接続端縁部３２とが接続される。また、集電リード３４の脚部５０、５２においては、脚部側突起部５８が正極集電体２８と接触している。そして、抵抗スポット溶接が行われるとき、脚部側突起部５８の部分に溶接電流が集中し、脚部側突起部５８の一部が溶融して集電リード３４の脚部５０、５２と正極集電体２８とが接続される。更に、集電リード３４の頂壁部３６においては、頂壁側突起部５６が封口体１４と接触している。そして、抵抗スポット溶接が行われるとき、頂壁側突起部５６の部分に溶接電流が集中し、頂壁側突起部５６の一部が溶融して集電リード３４の頂壁部３６と封口体１４とが接続される。
【００７６】
ここで、頂壁側突起部５６が湾曲形状の頂点部分３６ａよりも突出していないと、頂壁側突起部５６が封口体１４と接触せず、脚部側突起部５８が湾曲形状の頂点部分５３よりも突出していないと、脚部側突起部５８が正極集電体２８と接触せず、溶接電流の集中が起こり難くなり、良好な溶接部が得られない。よって、頂壁側突起部５６を頂壁部３６の頂点部分３６ａよりも突出させ、脚部側突起部５８を脚部５０と脚部５２との間に仮想される頂点部分５３よりも突出させた状態とすることが重要である。
【００７７】
以上のようにして、正極６と正極端子２２とが、正極集電体２８、集電リード３４及び蓋板１６を介して電気的に接続され、電池１が形成される。
【００７８】
上記したような抵抗スポット溶接の際及びかしめ加工の際、電池１には、その軸線に沿う方向に圧縮応力が加えられる。それにともない、電極群４、正極集電体２８、集電リード３４等の電池１を構成する部品にも圧縮応力が加えられる。ここで、集電リード３４は、頂壁部３６と脚部５０、５２とが近づく方向（図４の矢印Ａ方向及ぶ矢印Ｂ方向）に圧縮応力を受けると、集電リード３４は、頂壁部３６と脚部５０、５２とが近づく方向に変形し潰れる。本発明に係る集電リード３４は、図６（ａ）に示すように、頂壁部３６及び脚部５０、５２の部分が予め湾曲形状をなしているので、潰される過程で、図６（ｂ）に示すように、頂壁部３６及び脚部５０、５２は変形し、平坦化する。つまり、頂壁部３６及び脚部５０、５２の中央の部分が従来のように弓なりに曲がるような変形の発生は抑制される。その結果、溶接部への剪断応力は小さくさり、溶接外れが起こり難くなり、溶接不良の発生を抑制することができる。このため、本発明によれば、通電経路を太く維持できるので、電池の内部抵抗を低くでき、電池の高率放電特性の向上を図ることができる。また、集電リードの部分での亀裂の発生が抑えられるので、電池毎に抵抗値がばらつくことは抑制される。その結果、得られる電池の品質の安定性が向上する。
【００７９】
本発明の集電リード３４は、潰される前は、図６（ａ）に示すように、頂壁部３６及び脚部５０、５２が湾曲した状態である。そして、潰された後の本発明の集電リード３４は、図６（ｂ）に示すように、頂壁部３６及び脚部５０、５２は平坦化し、頂壁部３６における脚部５０、５２に面する内面と、脚部５０、５２における頂壁部３６に面する内面とが互いにほぼ平行に延びている状態となる。つまり、完成した電池内における本発明の集電リード３４は、中央部が弓なりに曲がるように変形しているのではなく、図６（ｂ）に示すように、頂壁部３６及び脚部５０、５２は平坦化していることを特徴としている。
【００８０】
ここで、近年、各種機器の小型化が進んでおり、小型の機器についても高率での放電が要求されている。このような状況にともない、小型の機器に使用される、ＡＡ形（Ｒ６形、単３形に相当）やＡＡＡ形（Ｒ０３形、単４形に相当）といった小形の電池についてもより高率での放電が要求されている。
【００８１】
しかしながら、これら小形の電池においては、Ｄ形（Ｒ２０形、単１形に相当）やＣ形（Ｒ１４形、単２形に相当）の大型の電池の場合に比べ、集電リードを小形化しなければならない。集電リードの小形化にともない、集電リードの可撓性が低下することから、電池の軸線方向に圧縮応力が加えられる際に、集電リードが十分に変形せず、集電体にダイレクトに応力が伝わる。そうすると、正極集電体が変形し、電極群を圧迫して短絡がより発生し易くなっている。また、小形の電池では、電極群の巻回数が少ないため、電極群自体の軸線方向の強度も低くなっている。このため、優れた高率放電特性を得るために単純に小形化した集電リードを用いた小形の電池では、大形の電池に比べ、正極集電体の変形にともなう短絡が発生し易くなっている。
【００８２】
このような状況に対し、集電リードの材料の厚さの検討や側壁のエッジ部の角を排除する対応をとることにより、集電リードの可撓性を向上させることが可能であることを確認した。しかしながら、このような対応では、集電リードの潰し量が大きくなった際に、集電リードのエッジ部が正極集電板や封口板に接触した状態で、封口体の降下で上下方向に負荷荷重がかかるため、中央部が弓なりに曲がるような変形が発生してしまい、その結果、溶接部への剪断応力が大きくなるため、溶接外れの不良が高い確率で発生する問題が発生していた。
【００８３】
本発明は、集電リードの形状を、正極集電体に相対する部分及び封口体に相対する部分が外側へ突出する湾曲形状としているので、集電リードに圧縮応力がかかっても、中央部が弓なりに変形することを抑えることができる。よって、高率放電特性に優れる小形の電池、具体的には、直径１８ｍｍ以下の電池の溶接不良の発生を抑えることに特に有効である。
【００８４】
また、上記した電池１の製造方法の手順において、電極郡４を外装缶２に収容してから電極郡４と正極集電体２８とを溶接したが、この態様に限定されるものではなく、あらかじめ電極郡４に正極集電体２８を溶接しておいても構わない。
【００８５】
［実施例］
（１）電池の製造
【００８６】
実施例１
【００８７】
一般的なニッケル水素二次電池に用いられる正極６、負極８及びセパレータ１０を準備した。これら正極６、負極８及びセパレータ１０はそれぞれ帯状をなしている。準備した正極６及び負極８の間にセパレータ１０を介在させた状態で、渦巻き状に巻回し、ＡＡサイズ用の電極群４を形成した。巻回の際、正極６及び負極８を、互いに、電極群４の軸線方向に沿う方向に僅かにずれた状態となるように配置するとともに、これら正極６及び負極８の間の所定位置にセパレータ１０を配置し、この状態で巻回作業を行い、円柱状の電極群４を得た。得られた電極群４は、電極群４の一端側において正極６の正極接続端縁部３２が、セパレータ１０を介して隣り合っている負極８よりも突出した状態となっており、電極群４の他端側において負極８の負極接続端縁部が、セパレータ１０を介して隣り合っている正極６よりも突出した状態となっている。
【００８８】
次に、円板形状をなし、Ｎｉめっき鋼の薄板からなるＡＡサイズ用の負極集電体を準備した。この負極集電体は、電極群４の負極接続端縁部に溶接した。
【００８９】
次に、図２に示すような、全体として十角形状をなし、中央に円形の中央貫通孔２９と、この中央貫通孔２９を囲むように放射状に延びる６個のスリット３０とを含んでいるＡＡサイズ用の正極集電体２８を準備した。この正極集電体２８は、鋼の薄板にＮｉめっきが施されたＮｉめっき鋼板からなる。この正極集電体２８の厚さは０．３０ｍｍである。
【００９０】
次に、鋼の薄板にＮｉめっきが施されたＮｉめっき鋼板を準備した。このＮｉめっき鋼板の厚さは０．２５ｍｍである。そして、このＮｉめっき鋼板を打ち抜き加工することにより、図５に示すような、ほぼＨ形の集電リードの中間製品６２を製造した。この中間製品６２の中央に貫通孔５４を穿設するとともに、所定位置に、プレス加工により頂壁側突起部５６及び脚部側突起部５８を形成した。そして、仮想線８０、８２、８４、８６の部分を折り曲げることにより、図３に示すような集電リード３４を形成した。ここで、頂壁部予定領域７８及び脚部予定領域７０、７２は、それぞれ外側に向かって０．４ｍｍ突出するような湾曲形状に曲げ加工を施し、頂壁部３６及び脚部５０、５２を湾曲形状とした。
【００９１】
次に、負極集電体が溶接された電極群４を有底円筒形状の外装缶４の中に収容した。そして、外装缶４の底壁の内面と負極集電体とを溶接した。
【００９２】
次に、電極群４の上に正極集電体２８を載置し、更に、正極集電体２８の上に集電リード３４を載置した。この状態で、外装缶４の上端開口部に絶縁ガスケット１８を介して封口体１４を配置し、電池の中間製品を製造した。そして、この電池の中間製品を抵抗スポット溶接機にセットし、電池の軸線方向に圧縮応力を加え、抵抗スポット溶接を行った。その後、外装缶２の開口縁１７をかしめ加工して外装缶２の開口３を封止し電池１を製造した。なお、かしめ加工の際にも電池の軸線方向に圧縮応力が加えられる。
【００９３】
ここで、集電リード３４の配設空間の高さ寸法は、設計値が１．５ｍｍであり、公差を±０．４ｍｍに設定した。また、集電リードの全高は１．９ｍｍとした。そして、抵抗スポット溶接及びかしめ加工により、集電リードの全高が１．１ｍｍになるまで加圧した。
【００９４】
比較例１
【００９５】
集電リードを形成する際に、頂壁部予定領域及び脚部予定領域を湾曲形状に加工せず、頂壁部及び脚部が平坦状である集電リードとしたこと以外は、実施例１と同様にして電池を製造した。
【００９６】
（２）電池の評価
実施例１及び比較例１の電池について、縦断面が観察できるように切断し、断面観察用の試料を作製した。
【００９７】
得られた試料について、集電リードの形状の観察を行った。
【００９８】
頂壁部及び脚部の形状が平坦状である場合、良と判定した。この良の判定の電池については、表１の形状判定の欄に○印を記載した。
【００９９】
一方、頂壁部及び脚部の形状が弓なりに曲がっている場合、不良と判定した。この不良の判定の電池については、表１の形状判定の欄に×印を記載した。
【０１００】
また、得られた試料について、溶接部の亀裂等の有無を確認した。
【０１０１】
溶接部に亀裂が存在していない場合は、溶接部は良好であると判断し、良の判定をした。この良の判定の電池については、表１の溶接部判定の欄に○印を記載した。
【０１０２】
一方、溶接部に亀裂が存在していた場合は、溶接部は不良であると判断し、不良の判定をした。この不良の判定の電池については、表１の溶接部判定の欄に×印を記載した。
【０１０３】
【表１】
2018055812.tif 000003
【０１０４】
（３）考察
（i）比較例１の集電リードは、電池に組み込まれた後、つまり、加圧された後、頂壁部及び脚部が弓なりに曲がっており、形状判定は不良となっている。また、溶接部には亀裂が生じており、溶接部判定も不良となっている。比較例１のように、電池に組み込む前の集電リードの頂壁部及び脚部の形状が平坦である場合、抵抗スポット溶接やかしめ加工の際に圧縮応力を受けると、これら頂壁部及び脚部が弓なりに曲がってしまい易い。その結果、溶接部には大きな剪断応力が働き、溶接部に亀裂が発生してしまう。このように、溶接部に亀裂が生じると、電池の内部抵抗が増え、高率放電特性が低下するとともに、電池の品質の安定性が阻害されてしまう。
【０１０５】
（ii）実施例１の集電リードは、電池に組み込まれた後、つまり、加圧された後、頂壁部及び脚部が平坦形状となっており、形状判定は良となっている。また、溶接部に亀裂は生じておらず、溶接部判定も良となっている。実施例１のように、電池に組み込む前の集電リードの頂壁部及び脚部の形状が外側に突出する湾曲形状である場合、抵抗スポット溶接やかしめ加工の際に圧縮応力を受けると、これら頂壁部及び脚部は平坦状となる。このため、溶接部には、引きはがし方向や剪断方向に応力が生じ難い。その結果、溶接部に亀裂は生じず、電池の内部抵抗が増加することは抑えられ、電池の高率放電特性の向上が図れる。また、電池の品質も安定する。
【０１０６】
（iii）以上より、本発明のように、集電リードを予め湾曲させておくことは、溶接不良の発生を抑制し、電池の高率放電特性の向上に有効であるといえる。
【０１０７】
なお、本発明は上記した一実施形態及び実施例に限定されることはなく、種々の変形が可能であって、例えば、電池の種類は、ニッケル水素二次電池に限定されず、ニッケル−カドミウム二次電池、リチウムイオン二次電池等であってもよい。
【符号の説明】
【０１０８】
１                ニッケル水素二次電池
２                外装缶
４                電極群
６                正極
８                負極
１０                セパレータ
１４                封口体
１８                絶縁ガスケット
２２                正極端子
２８                正極集電体
３２                正極接続端縁部
３４                集電リード
【図１】
2018055812.tif 000004
【図２】
2018055812.tif 000005
【図３】
2018055812.tif 000006
【図４】
2018055812.tif 000007
【図５】
2018055812.tif 000008
【図６】
2018055812.tif 000009
【図７】
2018055812.tif 000010